КОМПОЗИЦИЯ ДЛЯ ИЗГОТОВЛЕНИЯ ТЕПЛОЗАЩИТНОГО ПОКРЫТИЯ И СПОСОБ ЕЕ ИЗГОТОВЛЕНИЯ

1. Композиция для изготовления теплозащитного покрытия, включающая феноло-формальдегидную смолу новолачного типа, уротропин, бутадиен-нитрильный каучук в виде 20% раствора по сухому остатку в ацетоне, отличающаяся тем, что в композицию дополнительно вводят фурфурол, растворители ацетон и бутилацетат, наполнители тальк и слюду при следующем соотношении компонентов, мас. ч.:
Фурфурол
8,0-12,5
Уротропин
0,9-1,8
Феноло-формальдегидная смола
новолачного типа
8,0-14,0
Бутадиен-нитрильный каучук в виде 20%
раствора по сухому остатку в ацетоне
28,0-33,0
Ацетон
4,0-7,0
Бутилацетат
4,0-7,0
Тальк
18,0-23,0
Слюда
10,0-14,0
2. Композиция по п. 1, отличающаяся тем, что тальк, уротропин и слюда применяются с содержанием массовой доли влаги не более 1%.
3. Способ изготовления композиции для изготовления теплозащитного покрытия по п. 1, отличающийся тем, что фурфурол, уротропин, феноло-формальдегидная смола новолачного типа предварительно перерабатываются в конденсат путем взаимодействия раствора уротропина в фурфуроле, полученного при температуре до 45°C, а затем, после введения феноло-формальдегидной смолы, происходит конденсационный процесс с образованием связующего на их основе со степенью поликонденсации 75-85%, затем вводят 20% раствор бутадиен-нитрильного каучука в ацетоне, после чего вводят растворители ацетон и бутилацетат и перемешивают в течение до 20 мин, затем вводят порциями, исключающими комкование, порошкообразные наполнители тальк и слюду, после чего композицию перемешивают в течение до 20 мин до получения пастообразной однородной массы.